FR 2593357 A1 19870731 FR 8606009 A 19860425 L'invention concerne une semelle pour chaussures et bottes à base de mousse de polyester- ou polyéther-polyuréthane. On connatt des semelles à base de mousses de polyester- ou polyéther-polyuréthane (DE-OS 19 30 539, DE-OS 22 54 912, DE-OS 24 53 534, DE-GM 75 41 768, DE-GM 79 24 527, EP 00 60 240), la chimie des polyuréthanes étant décrite en détail, en particulier dans la demande de brevet DE-OS 19 30 539. De telles semelles sont flexibles et résistantes, sans être pour autant rigides, ce qui fait qu'une chaussure ou une botte munie de cette semelle est agréable à porter. Les semelles à base de mousse de polyester- ou polyétherLpolyméthane sont également imperméables à l'eau, résistantes à l'usure et à la rupture par traction. A côté de ces bonnes propriétés des semelles en mousse de polyester- ou polyéther-polyuréthane, celles-ci présentent une résistance au glissement encore insuffisante, ce qui entraîne, en particulier en cas d'usage industriel, des risques accrus de glissement et, par suite, d'accident. Le but de l'invention est d'améliorer la résistance au glissement de telles semelles. Ce but est atteint d'après l'invention par le fait que la mousse contient un granulé de caoutchouc ou d'une matière semblable au caoutchouc. La fabrication d'une mousse de ce genre va être décrite à titre d'exemple, en s'appuyant sur une formulation particulière. Le composant A pour la préparation de la mousse de polyester-polyuréthane est constitué par le système polyesterpolyol non pigmenté Bayflex VP PU 0564 de la firme Bayer (Anwendungstechnische Information, fiche technique provisoire, novembre 1980), auquel est maintenant ajouté et mélangé, sous agitation énergique, le mélange réticulant glycolique VP PU 0540 A (gonflant : eau) et le granulé de caoutchouc ou de matière semblable au caoutchouc. La formulation suivante est conseillée dans ce cas : Bayflex VP PU 0564 90 parties en poids Réticulant VP PU 0540 A 16 parties en poids A 85 parties en poids de ce mélange, on ajoute 15 parties en poids de granulé NR/SBR vert (grosseur de grains Comme composant B (composant isocyanate), on utilise le Desmodur PM 53. Il s'agit d'un produit liquide à la température ambiante, limpide à trouble laiteux, à base de diphénylméthane4,4'-diisocyanate, présentant les caractéristiques suivantes : Teneur en isocyanate 19,0 + 0,5 26 Viscosité 550 + 150 mPas (40OC) Densité 1,19 + 0,05 g/cm3 (400C) Température de solidification 10 à 150C Le Desmodur PM 53 est sensible à l'humidité. La température de stockage ne doit pas descendre au-dessous de +200C. Par réchauffement à +700C de température de la matière, on peut reliquéfier le Desmodur PM 53. Le produit nrest alors pas altéré, si l'on évite de le surchauffer et si la charge de température ne dépasse pas un jour. En fondant, le produit reste en général trouble.Si le trouble disparaît, il revient à la suite du refroidissement à +250C. Le Desmodur PM 53 est un diphénylméthane-4,4'-diisocyanate modifié (un mélange avec des fractions polymères), dont la pression de vapeur à la température ambiante surélève à 13 x 10 mbars. La concentration maximale à l'emplacement de travail (MAK) pour le diphénylméthane-4,4'-diisocyanate pur est fixée à 0,02 ppm. Sa transformation à la température ambiante par la méthode de coulée ne pose pas de problèmes, pourvu qu'elle soit effectuée dans des locaux aérés. Le mouvement de l'air doit s'effectuer à distance du personnel qui travaille. Lorsque le Desmodur PM 53 ou les mélanges réactionnels correspondants sont pulvérisés, réchauffés ou transformés à des températures de plus de 400C, il existe le risque que le taux de MAK soit dépassé. Pour cette raison, il est nécessaire de prévoir, à l'emplacement de travail, une aspiration dtair suffisante et surtout rationnelle. Pour le moussage du composant A (100 parties en poids) avec le composant B (68 parties en poids), les conditions de température suivantes sont conseillées Composant A 43 à 55 C Composant B 42 à 500C. A l'état moussé, les plaques ont un poids spécifique d'environ 700 kg/m3. L'invention est décrite en référence à une figure, présentée à titre d'exemple. Comme on le voit, la semelle 1 de mousse de polyester- ou polyéther-polyuréthane contient un granulé 2 de caoutchouc ou de matière semblable au caoutchouc, ce granulé étant opportunément fait de caoutchouc naturel, de caoutchouc de styrène-butadiène ou d'un coupage de ces deux types de caoutchoucs. REVENDICATIONS 1. Semelle pour chaussures et bottes à base de mousse de polyester- ou polyéther-polyuréthane, caractérisée en ce que la mousse (1) contient un granulé (2) de caoutchouc ou d'une matière semblable au caoutchouc. 2. Semelle selon la revendication 1, caractérisée en ce que le granulé (2) est fait de caoutchouc naturel (NR), de caoutchouc de styrène-butadiène (SBR) ou d'un coupage de ces deux types de caoutchoucs. li Semelle selon la revendication 1 ou 2, caractérisée en ce que le composant isocyanate pour la préparation de la mousse (1) est à base de diphénylméthane-4,4'-diisocyanate.